【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
分散剤である芳香族性の水酸基を有する有機色素誘導体または、分散剤である芳香族性の水酸基を有するトリアジン誘導体と、導電助剤である炭素材料とを含むことを特徴とする電池用組成物。
【請求項２】
分散剤が、下記一般式（１）で示されるトリアジン誘導体であることを特徴とする請求項１記載の電池用組成物。
一般式（１）
【化１】
2010061932.tif 000001
式中Ｑ1は、−ＯＨ、−Ｏ−Ｒ2、−Ｓ−Ｒ2、−ＮＨ−Ｒ2、ハロゲン基、ハロゲン化アルキル基、ニトロ基、シアノ基、アシル基、−Ｘ1−Ｒ1、または−Ｘ2−Ｙ−Ｚを表し、
Ｘ1は−ＮＨ−、−Ｏ−、−Ｓ−、−ＣＯＮＨ−、−ＳＯ2ＮＨ−、−ＣＨ2ＮＨ−、−ＣＨ2ＮＨＣＯＣＨ2ＮＨ−または、−Ｘ3−Ｖ−Ｘ4−を表し、Ｘ2及びＸ4はそれぞれ独立に−ＮＨ−、−Ｏ−または、−Ｓ−を表し、Ｘ3は−ＣＯＮＨ−、−ＳＯ2ＮＨ−、−ＣＨ2ＮＨ−、−ＮＨＣＯ−または−ＮＨＳＯ2−を表し、Ｖは炭素数１〜２０で構成された、置換基を有してもよいアルキレン基、置換基を有してもよいアルケニレン基または置換基を有してもよいアリーレン基を表し、
Ｙは置換基を有してもよいアリーレン基を表すが、このアリーレン基は、Ｓ、Ｎ、Ｏのヘテロ原子を含む複素環構造を有してもよい。
また、Ｚは−ＯＭを表し、Ｍは１〜３価のカチオンの一当量を表し、
Ｒ2は、置換基を有してもよいアルキル基または、置換基を有してもよいアルケニル基を表し、
ｎは、１〜４の整数を表す。
Ｑ2は、−ＯＭ、または、−Ｘ2−Ｙ−Ｚで表される基を表す。
Ｒ1は有機色素残基、置換基を有していてもよい複素環残基、置換基を有していてもよい芳香族環残基または、下記一般式（２）で表される基を表す。
一般式（２）
【化２】
2010061932.tif 000002
式中、Ｖは炭素数１〜２０で構成された、置換基を有してもよいアルキレン基、置換基を有してもよいアルケニレン基または置換基を有してもよいアリーレン基を表し、
Ｘ5は−ＮＨ−、−Ｏ−または−Ｓ−を表し、Ｘ6及びＸ7はそれぞれ独立に−ＮＨ−、−Ｏ−、−Ｓ−、−ＣＯＮＨ−、−ＳＯ2ＮＨ−、−ＣＨ2ＮＨ−または−ＣＨ2ＮＨＣＯＣＨ2ＮＨ−を表し、
Ｒ3及びＲ4はそれぞれ独立に、有機色素残基、置換基を有していてもよい複素環残基、置換基を有していてもよい芳香族環残基、−Ｙ−Ｚを表し、ＹおよびＺは一般式（１）と同じ意味を表す。
【請求項３】
芳香族性の水酸基が、アンモニウム塩または金属塩であることを特徴とする請求項１記載の電池用組成物。
【請求項４】
更に、溶剤を含むことを特徴とする請求項１ないし請求項３いずれか記載の電池用組成物。
【請求項５】
導電助剤としての炭素材料の分散粒径（Ｄ50）が２μｍ以下であること特徴とする請求項１ないし４いずれか記載の電池用組成物。
【請求項６】
更に、バインダー成分を含むことを特徴とする請求項１ないし５いずれか記載の電池用組成物。
【請求項７】
バインダー成分が、分子内にフッ素原子を含む高分子化合物であることを特徴とする請求項６記載の電池用組成物。
【請求項８】
溶剤の比誘電率が１５以上、２００以下である請求項４ないし７いずれか記載の電池用組成物。
【請求項９】
溶剤のドナー数が１５Ｋｃａｌ／ｍｏｌ以上、６０Ｋｃａｌ／ｍｏｌ以下であることを特徴とする請求項４ないし８いずれか記載の電池用組成物。
【請求項１０】
溶剤が非プロトン性である請求項４ないし９いずれか記載の電池用組成物。
【請求項１１】
更に、正極活物質または負極活物質を含むことを特徴とする請求項１ないし１０いずれか記載の電池用組成物。
【請求項１２】
芳香族性の水酸基を有する有機色素誘導体または、芳香族性の水酸基を有するトリアジン誘導体から選ばれる１種以上の分散剤の存在下、導電助剤としての炭素材料を溶剤に分散することを特徴とする電池用組成物の製造方法。
【請求項１３】
芳香族性の水酸基を有する有機色素誘導体または、芳香族性の水酸基を有するトリアジン誘導体から選ばれる１種以上の分散剤の存在下、導電助剤としての炭素材料を溶剤に分散してなる分散体に、正極活物質、負極活物質、またはバインダー成分を分散する電池用組成物の製造方法。
【請求項１４】
集電体上に正極合材層を有する正極と、集電体上に負極合材層を有する負極と、リチウムを含む電解質とを具備するリチウム二次電池であって、前記正極合材層または前記負極合材層が、請求項１１記載の電池用組成物を使用して形成されていることを特徴とするリチウム二次電池。
【請求項１５】
集電体上に正極合材層を有する正極と、集電体上に負極合材層を有する負極と、リチウムを含む電解質とを具備するリチウム二次電池であって、前記正極合材層と前記集電体との間、または前記負極合材層と前記集電体との間に、請求項１ないし１０いずれか記載の電池用組成物を使用して電極下地層が形成されていることを特徴とするリチウム二次電池。
【手続補正２】
【補正対象書類名】明細書
【補正対象項目名】００１６
【補正方法】変更
【補正の内容】
【００１６】
本発明者らは、上記目的を達成するため鋭意検討を行った結果、導電助剤としての炭素材料を溶剤に分散させる際に、芳香族性の水酸基を有する有機色素誘導体または、芳香族性の水酸基を有するトリアジン誘導体から選ばれる１種以上を分散剤として添加することにより、分散安定性に優れる炭素材料粒子の分散体を調製できることだけでなく、さらに、この炭素材料粒子の電池電解液に対する濡れ性が向上することを見出した。さらに、この炭素材料粒子の分散体を含む組成物について、電極の低抵抗化および、電極集電体と電極合材もしくは、活物質と導電助剤との密着性の向上に起因すると思われる電池性能向上効果および、電解液に対する濡れ性改善効果を見出し、本発明をなすに至ったものである。
【手続補正３】
【補正対象書類名】明細書
【補正対象項目名】００１８
【補正方法】変更
【補正の内容】
【００１８】
すなわち、本発明は、分散剤である、芳香族性の水酸基を有する有機色素誘導体と、導電助剤である炭素材料とを含むことを特徴とする電池用組成物に関する。
また、本発明は、分散剤である、芳香族性の水酸基を有するトリアジン誘導体と、導電助剤である炭素材料とを含むことを特徴とする電池用組成物に関する。
また、本発明は、芳香族性の水酸基が、アンモニウム塩
【手続補正４】
【補正対象書類名】明細書
【補正対象項目名】００１９
【補正方法】変更
【補正の内容】
【００１９】
または金属塩であることを特徴とする上記いずれかの電池用組成物に関する。
また、本発明は、分散剤が、下記一般式（１）で示されるトリアジン誘導体であることを特徴とする上記の電池用組成物に関する。
【手続補正５】
【補正対象書類名】明細書
【補正対象項目名】００２１
【補正方法】変更
【補正の内容】
【００２１】
【化１】
2010061932.tif 000003
式中Ｑ1は、−ＯＨ、−Ｏ−Ｒ2、−Ｓ−Ｒ2、−ＮＨ−Ｒ2、ハロゲン基、ハロゲン化アルキル基、ニトロ基、シアノ基、アシル基、−Ｘ1−Ｒ1、または−Ｘ2−Ｙ−Ｚを表し、
Ｘ1は−ＮＨ−、−Ｏ−、−Ｓ−、−ＣＯＮＨ−、−ＳＯ2ＮＨ−、−ＣＨ2ＮＨ−、−ＣＨ2ＮＨＣＯＣＨ2ＮＨ−または、−Ｘ3−Ｖ−Ｘ4−を表し、Ｘ2及びＸ4はそれぞれ独立に−ＮＨ−、−Ｏ−または、−Ｓ−を表し、Ｘ3は−ＣＯＮＨ−、−ＳＯ2ＮＨ−、−ＣＨ2ＮＨ−、−ＮＨＣＯ−または−ＮＨＳＯ2−を表し、Ｖは炭素数１〜２０で構成された、置換基を有してもよいアルキレン基、置換基を有してもよいアルケニレン基または置換基を有してもよいアリーレン基を表し、
Ｙは置換基を有してもよいアリーレン基を表すが、このアリーレン基は、Ｓ、Ｎ、Ｏのヘテロ原子を含む複素環構造を有してもよい。
また、Ｚは−ＯＭを表し、Ｍは１〜３価のカチオンの一当量を表し、
Ｒ2は、置換基を有してもよいアルキル基または、置換基を有してもよいアルケニル基を表し、
ｎは、１〜４の整数を表す。
Ｑ2は、−ＯＭ、または、−Ｘ2−Ｙ−Ｚで表される基を表す。
Ｒ1は有機色素残基、置換基を有していてもよい複素環残基、置換基を有していてもよい芳香族環残基または、下記一般式（２）で表される基を表す。
【手続補正６】
【補正対象書類名】明細書
【補正対象項目名】００２６
【補正方法】変更
【補正の内容】
【００２６】
また、本発明は、芳香族性の水酸基を有する有機色素誘導体または、芳香族性の水酸基を有するトリアジン誘導体から選ばれる１種以上の分散剤の存在下、導電助剤としての炭素材料を溶剤に分散することを特徴とする電池用組成物の製造方法に関する。
また、本発明は、芳香族性の水酸基を有する有機色素誘導体または、芳香族性の水酸基を有するトリアジン誘導体から選ばれる１種以上の分散剤の存在下、導電助剤としての炭素材料を溶剤に分散してなる分散体に、正極活物質、負極活物質、またはバインダー成分を分散することを特徴とする電池用組成物の製造方法に関する。
【手続補正７】
【補正対象書類名】明細書
【補正対象項目名】００２９
【補正方法】変更
【補正の内容】
【００２９】
本発明における電池用組成物は、芳香族性の水酸基を有する有機色素誘導体または、芳香族性の水酸基を有するトリアジン誘導体から選ばれる１種以上の分散剤と、導電助剤としての炭素材料を含むことを特徴とするが、以下にその詳細を説明する。
【手続補正８】
【補正対象書類名】明細書
【補正対象項目名】００３６
【補正方法】変更
【補正の内容】
【００３６】
＜分散剤＞
本発明における、炭素材料を処理するための分散剤としては、芳香族性の水酸基を有する有機色素誘導体または、芳香族性の水酸基を有するトリアジン誘導体から選ばれる１種以上のものを使用する。
【手続補正９】
【補正対象書類名】明細書
【補正対象項目名】００３７
【補正方法】変更
【補正の内容】
【００３７】
芳香族性の水酸基とは、芳香族環に直接結合した水酸基を意味する。またこの場合の芳香族環は、Ｓ、Ｎ、Ｏのヘテロ原子を含む複素環構造を有してもよい。また、水酸基は、アンモニウム塩もしくは金属塩でもよい。
とりわけ、下記一般式（１）で示されるトリアジン誘導体、または一般式（６）で示される有機色素誘導体の使用が好ましい。
【手続補正１０】
【補正対象書類名】明細書
【補正対象項目名】００３９
【補正方法】変更
【補正の内容】
【００３９】
【化１】
2010061932.tif 000004
式中Ｑ1は、−ＯＨ、−Ｏ−Ｒ2、−Ｓ−Ｒ2、−ＮＨ−Ｒ2、ハロゲン基、ハロゲン化アルキル基、ニトロ基、シアノ基、アシル基、−Ｘ1−Ｒ1、または−Ｘ2−Ｙ−Ｚを表し、
Ｘ1は−ＮＨ−、−Ｏ−、−Ｓ−、−ＣＯＮＨ−、−ＳＯ2ＮＨ−、−ＣＨ2ＮＨ−、−ＣＨ2ＮＨＣＯＣＨ2ＮＨ−または、−Ｘ3−Ｖ−Ｘ4−を表し、Ｘ2及びＸ4はそれぞれ独立に−ＮＨ−、−Ｏ−または、−Ｓ−を表し、Ｘ3は−ＣＯＮＨ−、−ＳＯ2ＮＨ−、−ＣＨ2ＮＨ−、−ＮＨＣＯ−または−ＮＨＳＯ2−を表し、Ｖは炭素数１〜２０で構成された、置換基を有してもよいアルキレン基、置換基を有してもよいアルケニレン基または置換基を有してもよいアリーレン基を表し、
Ｙは置換基を有してもよいアリーレン基を表すが、このアリーレン基は、Ｓ、Ｎ、Ｏのヘテロ原子を含む複素環構造を有してもよい。
また、Ｚは−ＯＭを表し、Ｍは１〜３価のカチオンの一当量を表し、
Ｒ2は、置換基を有してもよいアルキル基または、置換基を有してもよいアルケニル基を表し、
ｎは、１〜４の整数を表す。
Ｑ2は、−ＯＭ、または、−Ｘ2−Ｙ−Ｚで表される基を表す。
Ｒ1は有機色素残基、置換基を有していてもよい複素環残基、置換基を有していてもよい芳香族環残基または、下記一般式（２）で表される基を表す。
【手続補正１１】
【補正対象書類名】明細書
【補正対象項目名】００５６
【補正方法】変更
【補正の内容】
【００５６】
【化６】
2010061932.tif 000005
式中、Ｘ8は直接結合、−ＮＨ−、−Ｏ−、−Ｓ−、−ＣＯＮＨ−、−ＳＯ2ＮＨ−、−ＣＨ2ＮＨ−、−ＣＨ2ＮＨＣＯＣＨ2ＮＨ−または−Ｘ9−Ｖ−または−Ｘ9−Ｖ−Ｘ10−を表し、 Ｘ9は−ＣＯＮＨ−、−ＳＯ2ＮＨ−、−ＣＨ2ＮＨ−、−ＮＨＣＯ−または−ＮＨＳＯ2−を表し、Ｘ10は−ＮＨ−、−Ｏ−または、−Ｓ−を表し、Ｖは炭素数１〜２０で構成された、置換基を有してもよいアルキレン基、置換基を有してもよいアルケニレン基または置換基を有してもよいアリーレン基を表し、
Ｒ9は有機色素残基を表し、ｎは１〜４の整数を表す。
Ｑ3は、−Ｕ−Ｚで表される基を表す。
Ｕは直接結合もしくは、置換基を有してもよいアリーレン基を表すが、このアリーレン基は、Ｓ、Ｎ、Ｏのヘテロ原子を含む複素環構造を有してもよい。
Ｚは−ＯＭを表し、Ｍは１〜３価のカチオンの一当量を表す。
【手続補正１２】
【補正対象書類名】明細書
【補正対象項目名】００６６
【補正方法】変更
【補正の内容】
【００６６】
上記の分散剤は、添加した分散剤が炭素材料表面に作用(例えば吸着）することにより、分散効果を発揮するものと思われる。芳香族性の水酸基を有する有機色素誘導体または、芳香族性の水酸基を有するトリアジン誘導体を溶剤中に完全ないしは一部溶解させ、その溶液中に炭素材料を添加、混合することで、これら分散剤の炭素材料への作用が進むものと思われる。そして、炭素材表面に作用(例えば吸着）した分散剤が有する芳香族性の水酸基の極性により、炭素材料表面の溶剤に対する濡れが促進され、炭素材の凝集が解しやすくなるものと思われる。また、炭素材表面に作用した分散剤が有する芳香族性の水酸基が分極ないしは解離することにより、電気的な相互作用（反発作用）が誘起され、炭素材料の解凝集が促されるものと思われる。よって本発明では、（１）炭素材料表面に直接、官能基を導入（共有結合）せず、さらに（２）分散樹脂を使用することなく、良好な分散を得ることができる。これらのことから、炭素材料の導電性を落とすことなく良好な分散を得ることができる。そして炭素材料が良好に分散した本発明の電池用組成物を用いることにより、炭素材料が均一に分散した電極を作製することができる。
【手続補正１３】
【補正対象書類名】明細書
【補正対象項目名】００７５
【補正方法】変更
【補正の内容】
【００７５】
分散剤の芳香族性の水酸基が、分極ないしは解離するのを促す効果が大きい溶剤の使用が、炭素材料の良好な分散安定性を得るのには重要と思われる。芳香族性の水酸基の分極ないし解離のしやすさは、芳香族性の水酸基が結合している有機色素誘導体またはトリアジン誘導体の分子構造にも左右されるが、電子供与性の大きな溶剤は、これらの誘導体に対する溶媒和力が強いため、分散剤の芳香族性の水酸基の分極を促し、そして比誘電率の大きな溶剤が分極した芳香族性の水酸基の解離を促すものと思われる。よって、炭素材料の良好な分散安定性を得るためには、比誘電率の大きな溶剤と、ドナー数の大きな溶剤とを組み合わせて使用するか、比誘電率およびドナー数がともに大きな溶剤を使用することが好ましい。
【手続補正１４】
【補正対象書類名】明細書
【補正対象項目名】００７６
【補正方法】変更
【補正の内容】
【００７６】
また、使用する溶剤としては、非プロトン性の極性溶剤であることが好ましい。非プロトン性の極性溶剤とは、溶剤自身にプロトンを放出する能力がなく、また自己解離もしない極性溶剤であり、非プロトン性の極性溶剤は水素結合による自己会合を生じず、溶剤自身の凝集性が弱い。そのため炭素材料の凝集体への浸透力が強く、分散促進効果が期待される。また、非プロトン性の極性溶剤は、溶剤自身の凝集性が弱いために溶解力が強く、種々の分散剤や樹脂を溶解することができるため、汎用性に優れる。更に、芳香族性の水酸基を有する有機色素誘導体、または芳香族性の水酸基を有するトリアジン誘導体から選ばれる分散剤を溶剤に溶解することを考えた場合、非プロトン性の極性溶剤は、カチオン種のみを溶媒和するため、芳香族性の水酸基におけるプロトンもしくはカウンターカチオンのみを溶媒和することとなる。このとき、有機色素誘導体またはトリアジン誘導体骨格を含むアニオン側は溶媒和されることなく裸のままであるため、有機色素誘導体またはトリアジン誘導体骨格部分の炭素材料表面への作用（例えば吸着）が阻害されにくい等の効果も期待される。
【手続補正１５】
【補正対象書類名】明細書
【補正対象項目名】００７７
【補正方法】変更
【補正の内容】
【００７７】
また、本発明における溶剤の選択は、芳香族性の水酸基を有する有機色素誘導体、または芳香族性の水酸基を有するトリアジン誘導体から選ばれる分散剤と、導電助剤としての炭素材料、および溶剤以外に後述する電極活物質もしくはバインダー成分等を更に添加する場合は、上述の分散性に与える溶剤の影響に加え、活物質との反応性、およびバインダー成分に対する溶解性等を鑑みつつ行う。分散性が高く、活物質との反応性が低く、バインダー成分の溶解性の高い溶剤を選択することが好ましい。
【手続補正１６】
【補正対象書類名】明細書
【補正対象項目名】００８６
【補正方法】変更
【補正の内容】
【００８６】
電極合材ペースト中の総固形分に占める活物質の割合は、８０重量％以上、９８．５重量％以下が好ましい。また、電極合材ペースト中の総固形分に占める、芳香族性の水酸基を有する有機色素誘導体または、芳香族性の水酸基を有するトリアジン誘導体から選ばれる１種以上の分散剤と、導電助剤としての炭素材料とを合わせた固形分の割合は、０．５重量％以上、１９重量％以下が好ましい。そして、電極合材ペースト中の総固形分に占める、バインダー成分の割合は、１重量％以上、１０重量％以下が好ましい。また、電極合材ペーストの適正粘度は、電極合材ペーストの塗工方法によるが、一般には、１００ｍＰａ・ｓ以上、３０，０００ｍＰａ・ｓ以下とするのが好ましい。
【手続補正１７】
【補正対象書類名】明細書
【補正対象項目名】００８９
【補正方法】変更
【補正の内容】
【００８９】
さらに、本発明の正極合材ペーストは、正極活物質、炭素材料（導電助剤）の凝集が極めて少ないため、集電体に塗布した際に平滑性の高い均一な塗膜を得ることができ、集電体と正極合材との密着性が改善される。また、芳香族性の水酸基を有する分散剤が炭素材料（導電助剤）表面に作用（例えば吸着）しているため、リチウム遷移金属複合酸化物のような正極活物質の表面と炭素材料（導電助剤）表面との相互作用が強まり、芳香族性の水酸基を有する分散剤を使用しない場合と比較して正極活物質と炭素材料（導電助剤）との密着性が向上する。
【手続補正１８】
【補正対象書類名】明細書
【補正対象項目名】００９０
【補正方法】変更
【補正の内容】
【００９０】
また、負極合材ペーストでは、負極活物質として炭素材料系の活物質を使用した場合、分散剤として添加している芳香族性の水酸基を有する有機色素誘導体、または芳香族性の水酸基を有するトリアジン誘導体の効果により、炭素材料系活物質の凝集が緩和される。そして、負極活物質の周りに炭素材料粒子（導電助剤）を均一に配位・付着することができ、負極合材層に優れた導電性、密着性および濡れ性を付与できる。
【手続補正１９】
【補正対象書類名】明細書
【補正対象項目名】００９１
【補正方法】変更
【補正の内容】
【００９１】
本発明の組成物は、電極下地層にも用いることができる。電極下地層に用いる場合は、芳香族性の水酸基を有する有機色素誘導体、または芳香族性の水酸基を有するトリアジン誘導体から選ばれる１種以上の分散剤と、導電助剤としての炭素材料および溶剤とからなる分散体をそのまま使用しても良いが、上記バインダー成分を添加し、電極下地ペーストとして使用することが好ましい。電極下地層に用いる組成物の総固形分に占める導電助剤としての炭素材料の割合は、５重量％以上、９５重量％以下が好ましく、１０重量％以上、９０重量％以下が更に好ましい。導電助剤としての炭素材料が少ないと、下地層の導電性が保てない場合があり、一方、導電助剤としての炭素材料が多すぎると、塗膜の耐性が低下する場合がある。また、電極下地ペーストの適正粘度は、電極下地ペーストの塗工方法によるが、一般には、１００ｍＰａ・ｓ以上、３０，０００ｍＰａ・ｓ以下とするのが好ましい。
【手続補正２０】
【補正対象書類名】明細書
【補正対象項目名】００９２
【補正方法】変更
【補正の内容】
【００９２】
＜本発明の組成物の製造方法＞
次に、本発明の組成物の製造方法について説明する。
本発明の組成物は、例えば、芳香族性の水酸基を有する有機色素誘導体、または芳香族性の水酸基を有するトリアジン誘導体から選ばれる１種以上の分散剤の存在下、導電助剤としての炭素材料を溶剤に分散し、該分散体に、必要に応じて正極活物質、負極活物質、またはバインダー成分を混合することにより、製造することができる。各成分の添加順序などについては、これに限定されるわけではない。また、必要に応じて更に溶剤を追加しても良い。
【手続補正２１】
【補正対象書類名】明細書
【補正対象項目名】００９３
【補正方法】変更
【補正の内容】
【００９３】
上記製造方法は、芳香族性の水酸基を有する有機色素誘導体、または芳香族性の水酸基を有するトリアジン誘導体から選ばれる１種以上の分散剤を、溶剤中に完全ないしは一部溶解させ、その溶液中に導電助剤としての炭素材料を添加、混合することで、これら分散剤を炭素材料に作用（例えば吸着）させつつ、溶剤に分散するものである。このときの分散体中における炭素材料の濃度は、使用する炭素材料の比表面積や表面官能基量などの炭素材料固有の特性値等にもよるが、１重量％以上、５０重量％以下が好ましく、更に好ましくは５重量％以上、３５重量％以下である。炭素材料の濃度が低すぎると生産効率が悪くなり、炭素材料の濃度が高すぎると分散体の粘度が著しく高くなり、分散効率や、後述するコンタミ除去工程の効率および、分散体のハンドリング性が低下する場合がある。とりわけ、コンタミを除く工程を入れる場合は、このときの分散体の粘度を好ましくは１０，０００ｍＰａ・ｓ以下、より好ましくは５，０００ｍＰａ・ｓ以下、更に好ましくは３，０００ｍＰａ・ｓ以下とする。
【手続補正２２】
【補正対象書類名】明細書
【補正対象項目名】００９４
【補正方法】変更
【補正の内容】
【００９４】
芳香族性の水酸基を有する有機色素誘導体、または芳香族性の水酸基を有するトリアジン誘導体から選ばれる１種以上の分散剤の添加量は、用いる導電助剤としての炭素材料の比表面積等により決定される。一般には、炭素材料１００重量部に対して、分散剤を０．５重量部以上、４０重量部以下、好ましくは１重量部以上、３５重量部以下、さらに好ましくは、２重量部以上、３０重量部以下である。分散剤の量が少ないと十分な分散効果が得られないとともに、電解液への濡れ性向上効果が十分に得られない。また、過剰に添加しても顕著な分散向上効果は得られない。
【手続補正２３】
【補正対象書類名】明細書
【補正対象項目名】００９８
【補正方法】変更
【補正の内容】
【００９８】
また、炭素材料分散時に金属異物等のコンタミを除く工程を入れることが好ましい。カーボンブラック、グラファイトおよび、炭素繊維等の炭素材料には、それらの製造工程由来（ラインコンタミや触媒として）の金属異物が含まれている場合が多く、これら金属異物を除去することは、電池の短絡を防ぐために非常に重要となる。本発明では、芳香族性の水酸基を有する有機色素誘導体、または芳香族性の水酸基を有するトリアジン誘導体から選ばれる分散剤の効果により、炭素材料の凝集がよくほぐれること、および分散体の粘度が低くなるため、分散剤が未添加の場合に比して、分散体中の炭素材料濃度が高い場合でも、効率良く金属異物を取り除くことができる。金属異物を除く方法としては、磁石による除鉄や、ろ過、遠心分離等の方法が挙げられる。
【手続補正２４】
【補正対象書類名】明細書
【補正対象項目名】０１００
【補正方法】変更
【補正の内容】
【０１００】
また、芳香族性の水酸基を有する有機色素誘導体、または芳香族性の水酸基を有するトリアジン誘導体から選ばれる１種以上の分散剤の存在下、導電助剤としての炭素材料を溶剤に分散するときに、バインダー成分の一部ないしは全量を、同時に添加して分散処理を行うこともできる。
【手続補正２５】
【補正対象書類名】明細書
【補正対象項目名】０１０１
【補正方法】変更
【補正の内容】
【０１０１】
正極活物質または負極活物質の添加方法としては、上記分散剤の存在下、導電助剤としての炭素材料を溶剤に分散してなる分散体を攪拌しつつ、正極活物質または負極活物質を添加し、分散させる方法が挙げられる。また、芳香族性の水酸基を有する有機色素誘導体、または芳香族性の水酸基を有するトリアジン誘導体から選ばれる１種以上の分散剤の存在下、導電助剤としての炭素材料を溶剤に分散するときに、正極活物質または負極活物質の一部ないしは全量を、同時に添加して分散処理を行うこともできる。また、このときの混合、分散を行うための装置としては、通常の顔料分散等に用いられている上述の分散機が使用できる。
【手続補正２６】
【補正対象書類名】明細書
【補正対象項目名】０１０５
【補正方法】変更
【補正の内容】
【０１０５】
芳香族性の水酸基を有する有機色素誘導体、または芳香族性の水酸基を有するトリアジン誘導体から選ばれる一種以上の分散剤により処理された導電助剤としての炭素材料を得る方法としては、乾式処理による方法および、液相中での処理による方法が挙げられる。
【手続補正２７】
【補正対象書類名】明細書
【補正対象項目名】０１０９
【補正方法】変更
【補正の内容】
【０１０９】
例えば有機溶剤系での処理について、分散剤を炭素材料に作用（例えば吸着）させる工程としては、芳香族性の水酸基を有する有機色素誘導体、または芳香族性の水酸基を有するトリアジン誘導体から選ばれる一種以上の分散剤と、導電助剤としての炭素材料および、有機溶剤とを混合し、分散剤を炭素材料に作用（例えば吸着）させる。とりわけ、分散剤を有機溶剤に完全ないしは一部溶解させ、その溶液中に導電助剤としての炭素材料を添加して混合・分散することで、これら分散剤を炭素材料に作用（例えば吸着）させるのが好ましい。
【手続補正２８】
【補正対象書類名】明細書
【補正対象項目名】０１１６
【補正方法】変更
【補正の内容】
【０１１６】
また、例えば水系での処理について、分散剤を炭素材料に作用（例えば吸着）させる工程としては、芳香族性の水酸基を有する有機色素誘導体、または芳香族性の水酸基を有するトリアジン誘導体から選ばれる一種以上の分散剤と、導電助剤としての炭素材料および、水とを混合し、分散剤を炭素材料に作用（例えば吸着）させる。とりわけ、分散剤を水または塩基性水溶液に完全ないしは一部溶解させ、その溶液中に導電助剤としての炭素材料を添加して混合・分散することで、これら分散剤を炭素材料に作用（例えば吸着）させるのが好ましい。水はイオン交換水または精製水を使用するのが好ましい。また、分散剤の溶解性を上げるために、処理液のｐＨは、７＜ｐＨ＜１４が好ましい。処理液のｐＨを塩基性にする為に塩基を添加する。塩基としては、アルカリ金属等の金属水酸化物類、弱酸と強塩基の反応により得られる塩類、アンモニア、有機アミン類等、水に溶解して塩基性を示す化合物を用いることができる。
【手続補正２９】
【補正対象書類名】明細書
【補正対象項目名】０１２１
【補正方法】変更
【補正の内容】
【０１２１】
凝集させた粒子については、濾過または遠心分離、洗浄工程を経て、芳香族性の水酸基を有する有機色素誘導体、または芳香族性の水酸基を有するトリアジン誘導体から選ばれる一種以上の分散剤をあらかじめ処理した導電助剤としての炭素材料とするのが好ましい。また、得られた芳香族性の水酸基を有する有機色素誘導体、または芳香族性の水酸基を有するトリアジン誘導体から選ばれる一種以上の分散剤をあらかじめ処理した導電助剤としての炭素材料は乾燥して使用することもできる。
【手続補正３０】
【補正対象書類名】明細書
【補正対象項目名】０１３４
【補正方法】変更
【補正の内容】
【０１３４】
【表２】
2010061932.tif 000006
【手続補正３１】
【補正対象書類名】明細書
【補正対象項目名】０１３５
【補正方法】変更
【補正の内容】
【０１３５】
【表３】
2010061932.tif 000007
【手続補正３２】
【補正対象書類名】明細書
【補正対象項目名】０１４０
【補正方法】変更
【補正の内容】
【０１４０】
［分散剤処理カーボン（３）］
導電助剤となるカーボン１００部、分散剤Ｎを５部および、Ｎ−メチル−２−ピロリドン（ＮＭＰ）を分散剤に対して１０％の量を仕込み、アトライターにて処理することで分散剤処理カーボン（３）を得た。
カーボンとしては、市販のカーボンナノファイバー（製品名「ＶＧＣＦ」、繊維長１０〜２０μｍ、繊維径１５０ｎｍ、比表面積１３ｍ2／ｇ、昭和電工社製）を使用した。
【手続補正３３】
【補正対象書類名】明細書
【補正対象項目名】０１４３
【補正方法】変更
【補正の内容】
【０１４３】
＜導電助剤用カーボン分散体の調製＞
[カーボン分散体１−７、９−１２、１５]
表６および表７に示す組成に従い、ガラス瓶に各種溶剤８９．５部および、各種分散剤０．５部を仕込み、攪拌・混合して分散剤を完全ないしは一部溶解させた。次に、導電助剤となる各種カーボン１０部を添加し、更にメディアとしてジルコニアビーズを添加した後に、ペイントシェカーで分散した。
【手続補正３４】
【補正対象書類名】明細書
【補正対象項目名】０１４５
【補正方法】変更
【補正の内容】
【０１４５】
溶剤としては、精製水、ジメチルスルホキシド（ＤＭＳＯ）、Ｎ，Ｎ−ジメチルホルムアミド（ＤＭＦ）、Ｎ−メチル−２−ピロリドン（ＮＭＰ）または、酢酸エチルのいずれかを使用した。
【手続補正３５】
【補正対象書類名】明細書
【補正対象項目名】０１４６
【補正方法】削除
【補正の内容】
【手続補正３６】
【補正対象書類名】明細書
【補正対象項目名】０１５３
【補正方法】変更
【補正の内容】
【０１５３】
【表６】
2010061932.tif 000008
【手続補正３７】
【補正対象書類名】明細書
【補正対象項目名】０１５４
【補正方法】変更
【補正の内容】
【０１５４】
【表７】
2010061932.tif 000009
【手続補正３８】
【補正対象書類名】明細書
【補正対象項目名】０１５５
【補正方法】変更
【補正の内容】
【０１５５】
【表８】
2010061932.tif 000010
カーボン分散体（１８）の粒度は、グラインドゲージによる判定。
【手続補正３９】
【補正対象書類名】明細書
【補正対象項目名】０１５８
【補正方法】変更
【補正の内容】
【０１５８】
＜リチウム二次電池用正極合材ペーストの調製（活物質：コバルト酸リチウム）＞
［実施例１、２］
正極活物質としてコバルト酸リチウムＬｉＣｏＯ2（ＨＬＣ−２２、平均粒径６．６μｍ、比表面積０．６２ｍ2／ｇ、本荘ケミカル社製）９０部、バインダーとしてポリフッ化ビニリデン（ＫＦポリマー、クレハ社製）４．７５部、溶剤としてジメチルスルホキシド（ＤＭＳＯ）または、Ｎ，Ｎ−ジメチルホルムアミド（ＤＭＦ）のいずれか２１．９部をプラネタリーミキサーにより混練した後に、先に調製したカーボン分散体のいずれか５０部（カーボン量として５部）を加え、更に混練し、正極合材ペーストとした。各実施例で使用したカーボン分散体は表９に示す。
［実施例３、４、６−８、１２、１３、１５］
正極活物質としてコバルト酸リチウムＬｉＣｏＯ2（ＨＬＣ−２２、平均粒径６．６μｍ、比表面積０．６２ｍ2／ｇ、本荘ケミカル社製）９０部、バインダーとしてポリフッ化ビニリデン（ＫＦポリマー、クレハ社製）４．７５部、溶剤としてＮ−メチル−２−ピロリドン２１．９部をプラネタリーミキサーにより混練した後に、先に調製したカーボン分散体のいずれか５０部（カーボン量として５部）を加え、更に混練し、正極合材ペーストとした。各実施例で使用したカーボン分散体は表９に示す。
【手続補正４０】
【補正対象書類名】明細書
【補正対象項目名】０１７６
【補正方法】変更
【補正の内容】
【０１７６】
【表９】
2010061932.tif 000011
【手続補正４１】
【補正対象書類名】明細書
【補正対象項目名】０１７９
【補正方法】変更
【補正の内容】
【０１７９】
【表１２】
2010061932.tif 000012
【手続補正４２】
【補正対象書類名】明細書
【補正対象項目名】０１８２
【補正方法】変更
【補正の内容】
【０１８２】
【表１５】
2010061932.tif 000013
【手続補正４３】
【補正対象書類名】明細書
【補正対象項目名】０１８５
【補正方法】変更
【補正の内容】
【０１８５】
【表１８】
2010061932.tif 000014